(57)【要約】  本発明は、少なくとも２層４、５を備える被覆材を有する光ファイバ１に関する。第１層１は、少なくとも、ポリエーテルウレタン（メタ）アクリレートオリゴマーと、第１（メタ）アクリレートモノマー、および第２（メタ）アクリレートモノマーとを含む第１組成物の反応生成物を含む。第２層２は、少なくとも、第１ポリエーテルウレタン（メタ）アクリレートオリゴマーと、第２エポキシ（メタ）アクリレートオリゴマーと、第１（メタ）アクリレートモノマー、および第２（メタ）アクリレートモノマーとを含む第２組成物の反応生成物を含む。本発明はまた、光ファイバストリッピング方法に関し、光ファイバストリッピング方法は、本光ファイバ１およびストリッピング手段２を供給するためにあるステップａと、光ファイバ１およびストリッピング手段２を接触状態にさせるためにあるステップｂと、ファイバおよびストリッピング手段を互いに対して移動させるためにあるステップｃを含む。
2007527035.tif 000002
【特許請求の範囲】
【請求項１】
少なくとも２つの層を備える被覆材を有する光ファイバであって、第１層が、少なくとも、
ポリエーテルウレタン（メタ）アクリレートオリゴマーと、
第１および第２（メタ）アクリレートモノマーからなる第１組成物の反応生成物からなり、第２層が、少なくとも、
ポリエーテルウレタン（メタ）アクリレート第１オリゴマーと、
エポキシ（メタ）アクリレート第２オリゴマーと、
第１および第２（メタ）アクリレートモノマーからなる第２組成物の反応生成物からなる、光ファイバ。
【請求項２】
オリゴマーの少なくとも一方が脂肪族ポリエーテルウレタンジアクリレートからなる、請求項１に記載の光ファイバ。
【請求項３】
オリゴマーの一方が芳香族ポリエーテルウレタンジアクリレートからなる、請求項１および２のいずれかに記載の光ファイバ。
【請求項４】
被覆材の第２層の第２オリゴマーがビスフェノールＡエポキシ（メタ）アクリレートからなる、請求項１から３のいずれか一項に記載の光ファイバ。
【請求項５】
第１層の第２モノマーがイソボルニル（メタ）アクリレートである、請求項１から４のいずれか一項に記載の光ファイバ。
【請求項６】
第２層の第１モノマーがトリメチロールプロパントリアクリレートである、請求項１から５のいずれか一項に記載の光ファイバ。
【請求項７】
第２層の第２モノマーがポリエチレングリコールジアクリレートである、請求項１から６のいずれか一項に記載の光ファイバ。
【請求項８】
第２組成物が、少なくとも１つの開始剤と少なくとも１つの相乗剤をさらに含み、開始剤がベンゾフェノンであり、相乗剤が共重合可能なアミン（メタ）アクリレートである、請求項１から７のいずれか一項に記載の光ファイバ。
【請求項９】
第１層のオリゴマーが、第１層の組成物の総重量の４５〜８５％を示し、オリゴマーの１モル当たり質量が、２５００〜８０００ｇ／モルである、請求項１から８のいずれか一項に記載の光ファイバ。
【請求項１０】
第２層の第１オリゴマーが、第２層の組成物の総重量の１５〜４５％を示し、第１オリゴマーの１モル当たり質量が、１０００〜１００００ｇ／モルである、請求項１から９のいずれか一項に記載の光ファイバ。
【請求項１１】
第２層の第２オリゴマーが、第２層の組成物の総重量の１５〜４５％を示し、第２オリゴマーの１モル当たり質量が、１００〜３０００ｇ／モルである、請求項１から１０のいずれか一項に記載の光ファイバ。
【請求項１２】
層のそれぞれにおいて、第１モノマーが組成物の総重量の５〜６０％を示す、請求項１から１１のいずれか一項に記載の光ファイバ。
【請求項１３】
層のそれぞれにおいて、第１モノマーが組成物の総重量の５〜１５％を示す、請求項１から１２のいずれか一項に記載の光ファイバ。
【請求項１４】
（ａ）請求項１から１３のいずれか一項に記載の光ファイバとストリッピング手段が設けられるステップと、
（ｂ）前記光ファイバが、前記ストリッピング手段と接触させられるステップとを含む、光ファイバをストリッピングする方法であって、
方法が、ファイバとストリッピング手段の間で相対移動を引き起こすステップ（ｃ）をさらに含むことを特徴とする、方法。
【請求項１５】
ステップ（ａ）において設けられるストリッピング手段が、ファイバの被覆材の厚さの２倍より小さいファイバの径に、実質的に調整されることができる開口を形成し、ステップ（ｂ）において接触させることが、前記開口を前記減少した径に調整することを含む、請求項１４に記載の方法。
【発明の詳細な説明】
【技術分野】
【０００１】
本発明は、容易にストリッピング可能な被覆材を有する新規な光ファイバおよびこうしたファイバをストリッピングする新規な方法に関する。
【背景技術】
【０００２】
光ファイバおよびこうした光ファイバを製造する方法が知られている。光ファイバを製造するプロセスは、慣習的に、予備成形品の製造と、それに続いて、この予備成形品を引き抜いてファイバにすることを含む。ファイバ形成操作、すなわち、予備成形品のファイバへの変換は、たとえば、非接触引き抜きによって、不活性ガスを充填した誘導炉内で予備成形品の端部を軟化させることによって行われる。ファイバの径を一定に維持するために、ファイバの径が、炉の出口で測定されて、引き抜き速度が連動させられる。ファイバ形成速度は１５ｍ／ｓを超えてもよい。
【０００３】
通常、ファイバ形成操作中に、炉の出口の下流では、シリカクラッディング部が、一次被覆材でコーティングされ、一次被覆材は、一般に、紫外（ＵＶ）放射によって硬化する樹脂である。シリカクラッディングより被覆材の屈折率が高いおかげで、この被覆材は、特に、外部応力の作用を減衰させ、クラックの広がりを防止し、おそらくは、クラッディングモードを吸収するように働く。通常、エポキシアクリレートタイプの樹脂が使用される。普通、一次被覆材の塗布後に、ファイバは、より剛性のある二次被覆材でコーティングされる。
【０００４】
光ファイバのコアは、種々の用途に合うように、種々の化学元素をドープされてもよい。一部の用途では、たとえば、ブラッグ格子をフォトライトするための処置をファイバ上で実行する必要がある。ブラッグ格子は、周期的な構造を持ち、信号を回折させ、信号から制限された範囲の波長を抽出することが可能であり、前記範囲は構造の周期によって決まる。次に、ブラッグ格子フィルタは、デマルチプレクサ、分散補償器、および利得等価フィルタなどの種々の光学の用途を有する。ブラッグ格子をフォトライトするために、ファイバが、（層剥離によって）ストリッピングされ、エッチングされ、その後、再クラッディングされなければならない。たとえば、スプライスまたは接続のために、ファイバを一端でストリッピングすることも必要であることがわかってもよい。ファイバのストリッピングは、一般に、光ファイバからの（ポリマー製の）被覆材の除去を含む。
【０００５】
たとえば、仏国特許第２  ８２３  ５７２号明細書は、光ファイバをストリッピングする方法を教示する。
【０００６】
光ファイバ用の種々のＵＶ硬化可能な被覆組成物も知られている。
【０００７】
たとえば、国際公開第０２／０９６１８０号パンフレットの主題は、熱的安定性および加水分解安定性の改善、また、同様に、ファイバの機械的特性の改善を目的とする、ファイバ用のＵＶ硬化可能な被覆組成物である。組成物は、一端にエポキシ基を持つ飽和脂肪族バックボーンと、他端に反応性官能基（特に、ヒドロキシル、アクリレート、ビニルエーテル、エポキシ、アルコール、またはイソシアネート基）を有する化合物を含んでもよい。組成物は、さらに、アクリレートまたはビニルエーテル基を持つアクリレートまたはビニルエーテルモノマーと、同様に、少なくとも２つのアクリレートまたはビニルエーテル基を持つモノマーの混合物を含んでもよい。
【０００８】
欧州特許第１  ２４７  ８４３号明細書の主題は、硬化速度およびガラスへの付着速度を改善する（層間剥離を防止する）ことを目的とする、特に、光導波路のための、ガラス表面上の一次被覆層用の光硬化可能な（ＵＶ硬化可能な）組成物である。光硬化可能な組成物は、アクリレートオリゴマー、好ましくは、式：Ｒ１−（Ｉ１−Ｐ）ｎ−Ｉ２−Ｒ２（ここで、Ｒは硬化可能な官能基（アクリレート）、Ｉはイソシアネート、Ｐはポリエーテルである）のポリエーテルバックボーンを有する二官能性ウレタンアクリレートを含む。組成物は、さらに、組成物の重量の２〜２５％を示すビニル（メタ）アクリレート化合物、および、任意選択で、１つまたは複数の化合物を含む反応性希釈剤を含んでもよい。組成物はまた、光重合開始剤、および、任意選択で、付着促進剤、熱観察安定剤、および／または、光増感剤などの他の添加剤を含む。
【０００９】
国際公開第９９／３１１６１号パンフレットの主題は、ファイバの摩擦係数を減らすこと、および、機械的特性を改善することを目的とする、ファイバのための、二次被覆層用のＵＶ硬化可能な液体組成物である。組成物は、ポリエーテルまたはポリエーテルバックボーンを有する脂肪族ウレタンアクリレートオリゴマーを含んでもよい。組成物はまた、イソボルニル（メタ）アクリレート、アルカンジオールジ（メタ）アクリレート、アルコキシル化誘導体、またはその混合物、および、同様に、光重合開始剤を含んでもよい。任意選択で、組成物は、酸化防止剤および消泡剤を含む。
【００１０】
欧州特許第０  ５８７  ４８６号明細書の主題は、光ファイバリボンケーブルのために意図された、ウレタンアクリレートタイプの被覆材用の混合物から形成されるポリマー樹脂組成物である。組成物の目的は、光ファイバリボンケーブルの滑り品質を改善することである。組成物は、特に、エポキシアクリレートまたはウレタンアクリレートポリマー、および、同様に、ポリシロキサン鎖を持ち、組成物の総重量の０．５〜２０％を示すコポリマーを含んでもよい。
【００１１】
欧州特許第５４１８０１６号明細書の主題はまた、ＵＶ硬化可能な組成物である。これらの組成物は、着色することができる被覆材、印刷用インク、接着剤などに適用可能である。特に、これらの組成物の目的は、組成物を処理するための粘度の低減である。組成物は、以下のタイプ、すなわち、エポキシアクリレート、ポリエステルアクリレート、ポリウレタンアクリレート、ビニルエーテルなどのオリゴマー、およびその混合物を含んでもよい。これらの組成物は、さらに、Ｎ−ビニルフォルムアミドモノマー、および、任意選択で、単官能性または多官能性のビニルまたはアクリルモノマーを含んでもよい。組成物はまた、ベンゾフェノンまたはベンゾイックエーテルタイプの光重合開始剤を含む。
【００１２】
しかし、上述した光硬化可能な組成物から得られるファイバ被覆材は、ファイバをストリッピングするために最適化されていない。さらに、これらの被覆材の一部は、２、３カ月経つと、ファイバをストリッピングすることがもはやできないように、徐々に変化する。他のこうした被覆材は、有機溶剤によってストリッピングするのに適さないか、または、シリカクラッディングに損傷を与える場合がある、腐食性の高い強酸（硫酸、塩酸、硝酸など）を使用することによってストリッピングされる。
【発明の開示】
【発明が解決しようとする課題】
【００１３】
したがって、ファイバのストリッピングの改善を可能にする、ストリッピング可能な被覆材を有する新規な光ファイバ、および、こうしたファイバをストリッピングする新規な方法についての必要性が存在する。
【課題を解決するための手段】
【００１４】
そのため、本発明は、少なくとも２つの層を備える被覆材を有する光ファイバを提案し、第１層は、少なくとも、ポリエーテルウレタン（メタ）アクリレートオリゴマーと、第１および第２（メタ）アクリレートモノマーからなる第１組成物の反応生成物からなり、第２層は、少なくとも、ポリエーテルウレタン（メタ）アクリレート第１オリゴマーと、エポキシ（メタ）アクリレート第２オリゴマーと、第１および第２（メタ）アクリレートモノマーからなる第２組成物の反応生成物からなる。
【００１５】
好ましい実施形態では、本発明は、以下の特徴、すなわち、
オリゴマーの少なくとも一方は、脂肪族ポリエーテルウレタンジアクリレートからなること、
オリゴマーの一方は、芳香族ポリエーテルウレタンジアクリレートからなること、
被覆材の第２層の第２オリゴマーは、ビスフェノールＡエポキシ（メタ）アクリレートからなり、第１層の第２モノマーは、イソボルニル（メタ）アクリレートであること、
第２層の第１モノマーは、トリメチロールプロパントリアクリレートであること、
第２層の第２モノマーは、ポリエチレングリコールジアクリレートであること、
第２組成物は、少なくとも１つの開始剤と少なくとも１つの相乗剤をさらに含み、開始剤はベンゾフェノンであり、相乗剤は共重合可能なアミン（メタ）アクリレートであること、
第１層のオリゴマーは、第１層の組成物の総重量の４５〜８５％を示し、オリゴマーの１モル当たり質量は、２５００〜８０００ｇ／モルであること、
第２層の第１オリゴマーは、第２層の組成物の総重量の１５〜４５％を示し、第１オリゴマーの１モル当たり質量は、１０００〜１００００ｇ／モルであること、
第２層の第２オリゴマーは、第２層の組成物の総重量の１５〜４５％を示し、第２オリゴマーの１モル当たり質量は、１００〜３０００ｇ／モルであること、
層のそれぞれにおいて、第１モノマーは、組成物の総重量の５〜６０％を示すこと、
層のそれぞれにおいて、第１モノマーは、組成物の総重量の５〜１５％を示すことのうちの１つまたは複数を含む。
【００１６】
本発明はまた、本発明による光ファイバとストリッピング手段が設けられるステップ（ａ）と、光ファイバが、ストリッピング手段と接触させられるステップ（ｂ）とを含む光ファイバをストリッピングする方法に関する。
【００１７】
変形によれば、ステップ（ａ）において設けられるストリッピング手段はエッチャントを含む。
【００１８】
別の変形によれば、ステップ（ａ）において設けられるエッチャントは、ジクロロメタン／メタノール混合物を含む。
【００１９】
さらに別の変形によれば、本発明による方法は、さらに、有機溶剤でファイバを洗浄するステップ（ｃ）と、ファイバを乾燥させるステップ（ｄ）を含む。
【００２０】
別の変形によれば、方法は、ファイバとストリッピング手段の間で相対移動を引き起こすステップ（ｃ）をさらに含む。
【００２１】
別の変形によれば、ステップ（ａ）において設けられる前記ストリッピング手段は、ファイバの被覆材の厚さの２倍より小さいファイバの径に、実質的に調整されることができる開口を形成し、ステップ（ｂ）において前記接触させることは、また、前記開口を前記減少した径に調整することを含む。
【００２２】
本発明の他の特徴および利点は、例として与えられる本発明の実施形態の以下の説明を読み、断面で見た、本発明による光ファイバの図を示す添付の図１を参照して明らかになるであろう。
【発明を実施するための最良の形態】
【００２３】
用語「ポリエーテル」は、ポリマー鎖の構造的反復ユニットが、少なくとも１つのエーテルタイプの官能基を含むポリマーを意味するものと理解される。
【００２４】
用語「開始剤」は、化学反応、特に、重合を開始する化学物質を意味するものと理解される。
【００２５】
用語「硬化」は、たとえば、以下のタイプの複数の、また、種々の分子間結合、すなわち、ポリマー鎖間の、共有結合、イオン結合、水素結合、ファンデルワールスなどの形成を意味するものと理解される。
【００２６】
用語「オリゴマー」は、それ自体が、一緒に結合した、少数の、原子の１つまたは複数の種あるいは１つまたは複数の原子の群（構成ユニット）を含む分子からなる少数の反復ユニットの連結からなる生成物を意味するものと理解される。この用語はまた、その分子の、たった１つまたは少数の構成ユニットの添加または削除によって、その物理的特性が変わる生成物を意味するものと理解される。
【００２７】
用語「相乗剤」は、反応性混合物の他の生成物と化合すると、混合物反応において他の生成物の作用を増加させる生成物を意味するものと理解される。
【００２８】
本発明は、少なくとも２層を備える被覆材を有する光ファイバを提案する。第１層は、少なくとも、ポリエーテルウレタン（メタ）アクリレートオリゴマーと、第１および第２（メタ）アクリレートモノマーとを含む第１組成物の反応生成物を含む。第２層は、少なくとも、ポリエーテルウレタン（メタ）アクリレート第１オリゴマーと、エポキシ（メタ）アクリレート第２オリゴマーと、第１および第２（メタ）アクリレートモノマーとを含む第２組成物の反応生成物を含む。１つの特定の実施形態によれば、本発明はまた、（ａ）本発明による光ファイバとエッチャントが設けられるステップと、（ｂ）光ファイバが、エッチャントと接触させられるステップとを含む光ファイバをストリッピングする方法を提案する。こうしたファイバおよびこうした方法は、ファイバのストリッピングを改善することを可能にする。こうしたファイバおよびこうした方法はまた、光ファイバを非毒性溶剤でストリッピングすること、および、被覆材がファイバ上に堆積された後、数カ月して、ストリッピングが実行されることを可能にする。
【００２９】
図１は、断面で見た（スケール無し）、本発明による光ファイバの図を示す。より正確には、図１は、コーティングされたファイバ１の中心にある、シリカクラッディング３で囲まれたファイバコア２を示す。クラッディング３は光ファイバ被覆材でコーティングされている。本発明による光ファイバ１の被覆材は、それ自体、少なくとも２層４および５を備える。たとえば、被覆材は、一次層および二次層、でなければ、一次被覆材および二次被覆材とも呼ばれる第１層４および第２層５を備える。
【００３０】
第１層は、ここで、一般的に述べられるであろう。
【００３１】
第１層は、第１組成物の反応からもたらされる生成物を含む。第１組成物は、本発明によれば、少なくとも、ポリエーテルウレタン（メタ）アクリレートオリゴマーと、第１および第２（メタ）アクリレートモノマーとを含む。この第１組成物の他の成分は、後で述べられるであろう。通常、反応はＵＶ硬化反応である。
【００３２】
ポリエーテルウレタン（メタ）アクリレートオリゴマーは、第１層がファイバに付着することを可能にする。さらに、試験が示したところでは、こうしたオリゴマーは、有機溶剤などのエッチャントの働きの下で、層の膨潤を有利にすることが可能である。第１（メタ）アクリレートモノマーは、混合物の反応性および柔軟性が制御されることを可能にするように選択される。第２（メタ）アクリレートモノマーは、第１組成物の混合物の柔軟性を増加させ、ファイバに対する第１層の付着に寄与し、混合物の粘度のレベルを制御するために選択される。オリゴマーおよびモノマーはまた、両者の相溶性に従って選択される。
【００３３】
第２層は、ここで、一般的に述べられるであろう。
【００３４】
被覆材の第２層は、少なくとも、ポリエーテルウレタン（メタ）アクリレート第１オリゴマーと、エポキシ（メタ）アクリレート第２オリゴマーと、第１および第２（メタ）アクリレートモノマーとを含む第２組成物の反応からもたらされる生成物を含む。
【００３５】
ポリエーテルウレタン（メタ）アクリレート第１オリゴマーは、被覆材の第１層に対する付着を促進する。エポキシ（メタ）アクリレート第２オリゴマーは、層の硬さを制御することを可能にし、同様に、第２組成物の反応性の制御を増加させる。ここで再び、混合物の反応性、粘度、およびより大きな柔軟性の制御を可能にするために、（メタ）アクリレートモノマーが選択される。これらの成分はまた、これらの相溶性に従って選択される。
【００３６】
こうした被覆材は利点を有する。たとえば、被覆材は、ストリッピングされる（または、剥離される）のに適しており、光ファイバがコーティングされた後、数カ月経ってもストリッピングされるのに適している。被覆材は、有機溶剤でストリッピングすることを容易にするための処置を受けることが可能である。
【００３７】
本発明による被覆材は、特に、その後のストリッピングの目的で、また、特に、化学薬品ストリッピングの目的で最適化されることが理解されるべきである。したがって、本発明による被覆材の組成物の主要なパラメータは、主要なパラメータが重合速度である回線ファイバまたは伝送ファイバと違って、被覆材のその後のストリッピング性（すなわち、ストリッピングされる能力）である。
【００３８】
本発明による光ファイバの被覆材の組成物において使用することができるオリゴマーは、ここで、より詳細に述べられるであろう。
【００３９】
ポリエーテルウレタン（メタ）アクリレートオリゴマーは、実験によって、ポリエステルウレタン（メタ）アクリレートオリゴマーより柔軟性があることがわかった。こうしたオリゴマーは他の利点も提供する。たとえば、こうしたオリゴマーは、通常、同じ機能およびほぼ同じ分子重量について、ポリエーテルウレタンアクリレートオリゴマーの場合に得ることができる粘度よりも少し小さい粘度を得ることを可能にする。
【００４０】
一実施形態では、オリゴマーのうちの少なくとも１つのオリゴマーは、脂肪族ポリエーテルウレタンジアクリレートオリゴマーであり、好ましくは、第１層のオリゴマーおよび第２層の第１オリゴマーは、共に、脂肪族ポリエーテルウレタンジアクリレートオリゴマーである。このオリゴマーが提供する良好な付着力以外に、こうしたオリゴマーの使用に関連する１つの利点は、オリゴマーが、優れた黄ばみ防止特性を有することである。
【００４１】
第１層の組成物において、そのモル当たり質量が２５００〜８０００ｇ／モルで、好ましくは、３５００〜６５００ｇ／モル、さらに一層好ましくは、４５００〜５８００ｇ／モルであるポリエーテルウレタンジアクリレートオリゴマーを使用することも可能である。課されるファイバ生産の制約（たとえば、ファイバ形成速度）に応じて、このオリゴマーは、第１層の組成物の総重量の４５〜８５％を示す。
【００４２】
第２層の組成物において、１０００〜１００００ｇ／モル、好ましくは、４５００〜５８００ｇ／モルのモル当たり質量の第１オリゴマーを使用することが可能である。
【００４３】
第２層の第２オリゴマーとして、１００〜３０００ｇ／モル、好ましくは、７００〜１３００ｇ／モルのモル当たり質量のエポキシ（メタ）アクリレートオリゴマーが使用されてもよい。
【００４４】
第２層の第１および第２オリゴマーは、通常、第２層の組成物の総重量の１５〜４５％を示す。
【００４５】
一実施形態では、たとえば、第２層に、ポリエーテルウレタンジアクリレート第１オリゴマーが使用され、そのオリゴマーは、有機溶剤内での、剛性と膨潤の良好な兼ね合いを提供する。
【００４６】
被覆材の第２層の第２オリゴマーは、ビスフェノールＡエポキシ（メタ）アクリレートを含んでもよく、上述した他の成分と化合して、層の硬さを制御するのに特に好適であることがわかる。
【００４７】
本発明による光ファイバの被覆材の組成物において使用することができるモノマーは、ここで、より詳細に述べられるであろう。
【００４８】
たとえば、第１層について、第１の２−フェノキシエチル（メタ）アクリレートモノマーを使用することが可能である。その希釈化、柔軟性、および反応性品質以外に、収縮率が小さいために、このモノマーは付着を促進する。
【００４９】
この第１モノマーを、その付着特性と粘度特性以外に、層の機械的強度を改善するイソボルニル（メタ）アクリレート第２モノマーと化合させることが可能である。
【００５０】
第２層の第１モノマーは、トリメチロールプロパントリアクリレートまたはＴＭＰＴＡであってよい。このアクリルモノマーは、三官能性であり、したがって、反応性が高い。このアクリルモノマーは、良好な機械的強度と耐溶剤性の間でちょうどよい均衡を提供する。その耐薬品特性は、溶剤を使用してストリッピングされる第２層の傾向を均衡させることを可能にし、その傾向は、第１オリゴマーによって部分的に与えられる。
【００５１】
第２層の第２モノマーは、ポリエチレングリコールジアクリレートであってよく、モノマーと化合して、第２層の反応性と粘度の広範な制御を可能にする。
【００５２】
通常、第１モノマーは、第１および第２層のそれぞれの組成物の総重量の５〜６０％を示し、第２モノマーは、組成物の総重量の５〜１５％を示す。
【００５３】
開始剤、および、より詳細には、光重合開始剤などの、本発明による光ファイバの被覆材の組成物に使用することができる他の成分は、ここで、述べられるであろう。
【００５４】
第１層の組成物は、さらに、第１組成物の反応性を改善するために、１−ヒドロキシシクロヘキシルフェニルケトンなどの開始剤を含んでもよい。
【００５５】
同様に、第２層の組成物は、さらに、第２組成物の反応性を改善するために、少なくとも１つの開始剤および少なくとも１つの相乗剤を含んでもよい。
【００５６】
第２層についての開始剤は、ベンゾフェノンであってよく、相乗剤は、共重合可能なアミン（メタ）アクリレートであってよい。実験の結果として、第２層の組成物の成分と化合した、この化合物は、表面重合が、実質的に改善されること、したがって、よりよい表面硬さを得ることを可能にすることがわかる。そのため、本発明に従って光ファイバに与えられる保護が、それによってファイバのストリッピング性を損なうことなく改善される。
【００５７】
第２層の開始剤として、ベンゾイックエーテルの使用を想定することが可能であることも留意されるべきである。
【００５８】
第２組成物は、さらに、第２組成物の反応性をさらに一層増加させ、かつ、成分と相溶性がある、第２開始剤、たとえば、２，２−ジメトキシ−１，２−ジフェニルエタノンを含んでもよい。
【００５９】
本発明はまた、光ファイバをストリッピングする方法に関する。この方法は、本発明による光ファイバとストリッピング手段（たとえば、エッチャント、好ましくは、非毒性エッチャント）を供給するステップ（ａ）を含む。本発明はさらに、光ファイバをストリッピング手段と接触させるステップ（ｂ）を含む。
【００６０】
たとえば、ファイバは、エッチャントバス内に浸漬されてもよい。
【００６１】
変形として、エッチャントは、当技術分野で知られているように、ファイバ上に噴霧されてもよい。
【００６２】
好ましくは、本発明による方法のステップ（ａ）において設けられるエッチャントは、ジクロロメタン／メタノール混合物を含む。本発明によるファイバの被覆材の基礎を形成する組成物は、こうしたエッチャントの使用に特に適する。特に、こうした混合物を受けるファイバの被覆材の膨潤は、特に、その組成物内でポリエーテルウレタン（メタ）アクリレートタイプのオリゴマーを使用するために改善される。
【００６３】
第１および第２組成物のそれぞれにおいて、成分の質量分布が、Ｈａｎｓｅｎの方法（Ｃ．Ｍ．Ｈａｎｓｅｎ，「Ｈａｎｓｅｎ  Ｓｏｌｕｂｉｌｉｔｙ  Ｐａｒａｍｅｔｅｒ，Ａ  Ｕｓｅｒ’ｓ  Ｈａｎｄｂｏｏｋ」ＣＲＣ  Ｐｒｅｓ，１９９９）を使用して、また、所与の組成物のエッチャント、たとえば、ジクロロメタン／メタノール混合物について、最適化されてもよい。
【００６４】
さらに、こうした混合物を使用する、本発明による光ファイバの許容可能なストリッピングは、ファイバがコーティングされた後、数カ月経っても可能なままである。
【００６５】
本発明による方法はさらに、有機溶剤でファイバを洗浄するステップ（ｃ）と、ファイバを乾燥させるステップ（ｄ）を含んでもよい。
【００６６】
本発明による方法を実施した後に得られる結果は、ファイバの断面において、２〜４ミクロンの偏心を示す。得られるファイバの厚さは、当技術分野で通常推奨される基準に従い、９カ月の観察後でさえ、実質的に全く黄ばみ作用が観察されない。こうした黄ばみ作用は、一般に、機械的な脆さをもたらす、被覆材の早期劣化に特有である。さらに、裸眼で見える欠陥は、実質的に全く観察されない。さらに、得られるクラッディングリッジ（ｒｉｄｇｅ）は、特に、サイズが１ｍｍより大きい欠陥を実質的に全く示さない点で申し分ない。たとえば、ベベル形状リッジは、本発明の方法に従って処理されたファイバの長手方向に沿って０．７５ｍｍ未満にわたって延びる。再び、たとえば、ビード形状リッジは、処理されたファイバの長手方向に沿って１ｍｍ未満にわたって、かつ、横方向に沿って０．４ｍｍにわたって延びる。
【実施例】
【００６７】
以下の表は、本発明によるファイバを生産するために使用することができる（第１および第２層についての）組成物の例を提供する。
【表１】
2007527035.tif 000003
【表２】
2007527035.tif 000004
【００６８】
本発明による、光ファイバをストリッピングする方法は、一実施形態では、機械的ストリッピング手段を含む。
【００６９】
機械的ストリッピング手段はさらに、ファイバとストリッピング手段の間で相対移動を引き起こすステップ（ｃ）をさらに含む。したがって、方法は、ストリッピング用プライアの方法で、光ファイバをストリッピングすることを可能にする。開口の縁部は、適切である場合、光ファイバに損傷を与えないように較正された、光ファイバに対するわずかの軸力を加えてもよい。
【００７０】
特に、本方法のステップ（ａ）において設けられるストリッピング手段は、被覆材を除く、すなわち、ファイバのクラッディングの径に対して較正された、ファイバの径に実質的に調整することができる開口を形成する。ステップ（ｂ）における接触させることは、次に、前記開口をクラッディングの径に対して開口を調整することを含んでもよい。
【図面の簡単な説明】
【００７１】
【図１】断面で見た、本発明による光ファイバを示す図である。
【図１】
2007527035.tif 000005
【国際調査報告】
2007527035.tif 000006
2007527035.tif 000007
2007527035.tif 000008
2007527035.tif 000009
2007527035.tif 000010
2007527035.tif 000011